СПОСОБ ПОЛУЧЕНИЯ ТЕТРАХЛОРИДА ТИТАНА С ИСПОЛЬЗОВАНИЕМ ТИТАНОВЫХ СЫРЬЕВЫХ МАТЕРИАЛОВ НИЗКОГО КАЧЕСТВА

1. Способ получения тетрахлорида титана с использованием титановых сырьевых материалов низкого качества, характеризующийся тем, что включает в себя следующие стадии:
а. помещение титанового материала низкого качества в печь и нагревание для запуска печи;
b. продолжение добавления титанового материала низкого качества, после того как печь прогреется до температуры 420±40°С, и подачу хлора с объемной концентрацией 75%-85% для реакции, исходя из скорости реакции в соответствии с содержанием TiC в титановом материале низкого качества;
с. контроль температуры в печи на уровне 610-650°С по мере того, как температура в печи медленно увеличивается после начала реакции;
d. накопление газа, содержащего тетрахлорид титана, образующегося во время реакции, для конденсации с получением жидкого тетрахлорида титана и остаточного газа, и извлечение прореагировавшего инертного хлоридного остатка, исходя из объема добавленного материала; и
е. обработку и выгрузку остатка после реакции.
2. Способ по п.1, отличающийся тем, что на стадии а) используют титановый материал низкого качества, содержащий 6-16% карбида титана.
3. Способ по п.2, отличающийся тем, что на стадии а) используют титановый материал низкого качества, содержащий 7-12% карбида титана.
4. Способ по п.1, отличающийся тем, что для нагревания материала в печи и запуска печи на стадии а) используют горячий воздух, нагретый с помощью природного газа или керосина.
5. Способ по п.1, отличающийся тем, что контроль температуры реакции на стадии с) осуществляют путем извлечения части инертного хлоридного остатка, образовавшегося при реакции, из системы для охлаждения и возвращения к систему.
6. Способ по п.1, отличающийся тем, что контроль температуры реакции на стадии с) осуществляют путем переноса материала из печи во внешний каталитический холодильник для циркуляционного охлаждения.